(57)【特許請求の範囲】
【請求項１】
周波数１００ｋＨｚにおける比誘電率が３．５以下であり、且つ、比誘電率の温度依存度が２０％以下である粘着シートを形成するための組成物であり、
窒素原子含有環状構造を有するモノマーと、エステル末端に炭素原子数３〜２２のアルキル基を有する（メタ）アクリルモノマーとを含むモノマー成分を重合することにより得られたポリマー、前記モノマー成分の部分重合物、および、前記モノマー成分からなる群から選択される成分と、
ポリイソプレン、ポリイソブチレン、および、ポリブタジエンからなる群から選択される少なくとも１種のゴム成分と、を含み、
前記モノマー成分中、前記窒素原子含有環状構造を有するモノマーの含有量は、前記モノマー成分全質量に対して、５〜７５質量％であり、前記エステル末端に炭素原子数３〜２２のアルキル基を有する（メタ）アクリルモノマーの含有量は、前記モノマー成分全質量に対して、２５〜８０質量％であり、
前記ゴム成分の含有量が、全固形分に対して、１〜５０質量％である、粘着剤を形成するための組成物。
【請求項２】
窒素原子含有環状構造を有するモノマーと、エステル末端に炭素原子数３〜２２のアルキル基を有する（メタ）アクリルモノマーとを含むモノマー成分を重合することにより得られたポリマー、前記モノマー成分の部分重合物、および、前記モノマー成分からなる群から選択される成分の含有量が、全固形分に対して、１５〜９０質量％である、請求項１に記載の粘着剤を形成するための組成物。
【請求項３】
前記アルキル基が、直鎖状または分岐鎖状である、請求項１又は２に記載の粘着剤を形成するための組成物。
【請求項４】
前記（メタ）アクリルモノマーが、エステル末端に炭素数１０〜２２の直鎖状アルキル基を有する（メタ）アクリルモノマーを含む、請求項２又は３に記載の粘着剤を形成するための組成物。
【請求項５】
前記（メタ）アクリルモノマーが、エステル末端に炭素数３〜９の分岐鎖状アルキル基を有する（メタ）アクリルモノマー、および、エステル末端に炭素数１０〜２２の直鎖状アルキル基を有する（メタ）アクリルモノマーを含む、請求項１〜４のいずれか１項に記載の粘着剤を形成するための組成物。
【請求項６】
前記ゴム成分が、異なる２種のゴム成分を含む、請求項１〜５のいずれか１項に記載の粘着剤を形成するための組成物。
【請求項７】
さらに、粘着付与剤を含む、請求項１〜６のいずれか１項に記載の粘着剤を形成するための組成物。
【請求項８】
前記窒素原子含有環状構造を有するモノマーの環員数が５〜８である、請求項１〜７のいずれか１項に記載の粘着剤を形成するための組成物。
【請求項９】
前記ゴム成分が、架橋性基を有するゴムを含む、請求項１〜８のいずれか１項に記載の粘着剤を形成するための組成物。
【請求項１０】
前記ゴム成分が、ポリブタジエン、並びに、架橋性基を有する、ポリイソプレン、ポリイソブチレン、および、ポリブタジエンからなる群から選択される少なくとも１種を含む、請求項１〜９のいずれか１項に記載の粘着剤を形成するための組成物。
【請求項１１】
さらに、多官能性モノマーを含む、請求項１〜１０のいずれか１項に記載の粘着剤を形成するための組成物。
【請求項１２】
請求項１〜１１のいずれか１項に記載の粘着剤を形成するための組成物を用いて形成される粘着シート。
【請求項１３】
粘着シートであって、
窒素原子含有環状構造を有するモノマーを５〜７５質量％と、エステル末端に炭素原子数３〜２２のアルキル基を有する（メタ）アクリルモノマーを２５〜７５質量％とを含むモノマー成分を重合することにより得られたポリマーと、
ポリイソプレン、ポリイソブチレン、および、ポリブタジエンからなる群から選択される少なくとも１種のゴム成分と、を含み、
前記ゴム成分の含有量が、前記粘着シート全質量に対して、１〜５０質量％であり、
前記ポリマーの含有量が、前記粘着シート全質量に対して、１５〜９０質量％であり、
周波数１００ｋＨｚにおける比誘電率が３．５以下であり、且つ、比誘電率の温度依存度が２０％以下である、粘着シート。
【請求項１４】
前記アルキル基が、直鎖状または分岐鎖状である、請求項１３に記載の粘着シート。
【請求項１５】
前記（メタ）アクリルモノマーが、エステル末端に炭素数１０〜２２の直鎖状アルキル基を有する（メタ）アクリルモノマーを含む、請求項１３または１４に記載の粘着シート。
【請求項１６】
前記（メタ）アクリルモノマーが、エステル末端に炭素数３〜９の分岐鎖状アルキル基を有する（メタ）アクリルモノマー、および、エステル末端に炭素数１０〜２２の直鎖状アルキル基を有する（メタ）アクリルモノマーを含む、請求項１３〜１５のいずれか１項に記載の粘着シート。
【請求項１７】
前記ゴム成分が、異なる２種のゴム成分を含む、請求項１３〜１６のいずれか１項に記載の粘着シート。
【請求項１８】
前記ゴム成分が、ポリブタジエン、並びに、架橋性基を有する、ポリイソプレン、ポリイソブチレン、および、ポリブタジエンからなる群から選択される少なくとも１種を含む、請求項１３〜１７のいずれか１項に記載の粘着シート。
【請求項１９】
さらに、粘着付与剤を含む、請求項１３〜１８のいずれか１項に記載の粘着シート。
【請求項２０】
前記窒素原子含有環状構造を有するモノマーの環員数が５〜８である、請求項１３〜１９のいずれか１項に記載の粘着シート。
【請求項２１】
ゲル分率が３０〜７５質量％である、請求項１３〜２０のいずれか１項に記載に粘着シート。
【請求項２２】
請求項１２〜２１のいずれか１項に記載の粘着シートと、前記粘着シートの少なくとも一方の表面上に配置される剥離シートとを有する、粘着フィルム。
【請求項２３】
請求項１２〜２１のいずれか１項に記載の粘着シートと、静電容量式タッチパネルセンサーとを備える、タッチパネル用積層体。
【請求項２４】
さらに、保護基板を備え、
前記保護基板と、前記粘着シートと、前記静電容量式タッチパネルセンサーとをこの順に備える、請求項２３に記載のタッチパネル用積層体。
【請求項２５】
静電容量式タッチパネルセンサーと、請求項１２〜２１のいずれか１項に記載の粘着シートと、表示装置とをこの順に備える、静電容量式タッチパネル。
【発明の詳細な説明】
【技術分野】
【０００１】
本発明は、粘着剤組成物、粘着シート、粘着フィルム、タッチパネル用積層体および静電容量式タッチパネルに関する。
【背景技術】
【０００２】
近年、携帯電話や携帯ゲーム機器等へのタッチパネルの搭載率が上昇しており、例えば、多点検出が可能な静電容量方式のタッチパネル（以後、単にタッチパネルとも称する）が注目を集めている。
通常、タッチパネルを製造する際には、表示装置やタッチパネルセンサーなどの各部材間を密着させるために粘着剤組成物が使用されている。なお、これらの組成物はシート状に成形されて使用されることが多い。
例えば、特許文献１においては、「環状構造含有モノマーを２５重量％〜９９．５重量％、およびエステル末端に炭素数３〜１８の分岐したアルキル基を有する分岐構造含有（メタ）アクリル系モノマーを０．５重量％〜７０重量％を含むモノマー成分を重合することにより得られた（メタ）アクリル系ポリマーを含む粘着剤組成物」から形成される粘着シートが開示されている。
【先行技術文献】
【特許文献】
【０００３】
【特許文献１】特開２０１３−０３２５００号公報
【発明の概要】
【発明が解決しようとする課題】
【０００４】
一方で、粘着シートは、タッチパネルに用いる上で様々な特性が求められる。例えば、タッチパネルの耐久性の点から、優れた密着性が求められる。また、タッチパネルの誤動作を抑制する点から、粘着シートの比誘電率が低いことも求められる。さらに、タッチパネルは寒冷地および温暖地など様々な使用環境下において使用されるために、それらの環境においてタッチパネルの誤動作を抑制する上では、環境温度によって粘着シートの比誘電率が変化しないことが望ましい。言い換えると、比誘電率の温度依存度が低いことが望ましい。粘着シートの比誘電率が温度によって大きく変化してしまうと、検出電極間の静電容量が変化して当初設定されていた値からのずれが生じやすく、動作不良につながる。
つまり、粘着シートには、密着性に優れること（高密着性）、比誘電率が低いこと（低誘電性）、および、比誘電率の温度依存度が低い（低温度依存性）ことが求められる。
特許文献１の粘着シートは、上記特性（高密着性、低誘電性、および、低温度依存性）を同時には十分には満たしておらず、さらなる改良が必要であった。【０００５】
本発明は、上記実情を鑑みて、密着性に優れ、比誘電率が低く、かつ、環境温度による比誘電率の変化が小さい粘着シートを形成することができる粘着剤組成物を提供することを目的とする。
また、本発明は、粘着シート、粘着フィルム、粘着シートを含むタッチパネル用積層体、および、静電容量式タッチパネルを提供することも目的とする。
【課題を解決するための手段】
【０００６】
本発明者らは、上記課題について鋭意検討した結果、所定のモノマーおよび所定のゴム成分を用いることにより、上記課題が解決できることを見出し、本発明に至った。
すなわち、本発明者らは、以下の構成により上記課題が解決できることを見出した。【０００７】
（１）  窒素原子含有環状構造を有するモノマーを５〜７５質量％と、エステル末端に炭素原子数３〜２２のアルキル基を有する（メタ）アクリルモノマーを２５〜８０質量％とを含むモノマー成分を重合することにより得られたポリマー、上記モノマー成分の部分重合物、および、上記モノマー成分からなる群から選択される成分と、
ポリイソプレン、ポリイソブチレン、および、ポリブタジエンからなる群から選択される少なくとも１種のゴム成分と、を含み、
ゴム成分の含有量が、全固形分に対して、１〜５０質量％である、粘着剤組成物。
（２）  アルキル基が、直鎖状または分岐鎖状である、（１）に記載の粘着剤組成物。
（３）  （メタ）アクリルモノマーが、エステル末端に炭素数１０〜２２の直鎖状アルキル基を有する（メタ）アクリルモノマーを含む、（１）または（２）に記載の粘着剤組成物。
（４）  （メタ）アクリルモノマーが、エステル末端に炭素数３〜９の分岐鎖状アルキル基を有する（メタ）アクリルモノマー、および、エステル末端に炭素数１０〜２２の直鎖状アルキル基を有する（メタ）アクリルモノマーを含む、（１）〜（３）のいずれかに記載の粘着剤組成物。
（５）  ゴム成分が、異なる２種のゴム成分を含む、（１）〜（４）のいずれかに記載の粘着剤組成物。
（６）  さらに、粘着付与剤を含む、（１）〜（５）のいずれかに記載の粘着剤組成物。
（７）  窒素原子含有環状構造を有するモノマーの環員数が５〜８である、（１）〜（６）のいずれかに記載の粘着剤組成物。
（８）  ゴム成分が、架橋性基を有するゴムを含む、（１）〜（７）のいずれかに記載の粘着剤組成物。
（９）  さらに、多官能性モノマーを含む、（１）〜（８）のいずれかに記載の粘着剤組成物。
（１０）  （１）〜（９）のいずれかに記載の粘着剤組成物を用いて形成される粘着シート。
（１１）  粘着シートであって、
窒素原子含有環状構造を有するモノマーを５〜７５質量％と、エステル末端に炭素原子数３〜２２のアルキル基を有する（メタ）アクリルモノマーを２５〜７５質量％とを含むモノマー成分を重合することにより得られたポリマーと、
ポリイソプレン、ポリイソブチレン、および、ポリブタジエンからなる群から選択される少なくとも１種のゴム成分と、を含み、
ゴム成分の含有量が、粘着シート全質量に対して、１〜５０質量％である、粘着シート。
（１２）  アルキル基が、直鎖状または分岐鎖状である、（１１）に記載の粘着シート。
（１３）  （メタ）アクリルモノマーが、エステル末端に炭素数１０〜２２の直鎖状アルキル基を有する（メタ）アクリルモノマーを含む、（１１）または（１２）に記載の粘着シート。
（１４）  （メタ）アクリルモノマーが、エステル末端に炭素数３〜９の分岐鎖状アルキル基を有する（メタ）アクリルモノマー、および、エステル末端に炭素数１０〜２２の直鎖状アルキル基を有する（メタ）アクリルモノマーを含む、（１１）〜（１３）のいずれかに記載の粘着シート。
（１５）  ゴム成分が、異なる２種のゴム成分を含む、（１１）〜（１４）のいずれかに記載の粘着シート。
（１６）  さらに、粘着付与剤を含む、（１１）〜（１５）のいずれかに記載の粘着シート。
（１７）  窒素原子含有環状構造を有するモノマーの環員数が５〜８である、（１１）〜（１６）のいずれかに記載の粘着シート。
（１８）  ゲル分率が３０〜７５質量％である、（１１）〜（１７）のいずれかに記載に粘着シート。
（１９）  （１０）〜（１８）のいずれかに記載の粘着シートと、粘着シートの少なくとも一方の表面上に配置される剥離シートとを有する、粘着フィルム。
（２０）  （１０）〜（１８）のいずれかに記載の粘着シートと、静電容量式タッチパネルセンサーとを備える、タッチパネル用積層体。
（２１）  さらに、保護基板を備え、
保護基板と、粘着シートと、静電容量式タッチパネルセンサーとをこの順に備える、（２０）に記載のタッチパネル用積層体。
（２２）  静電容量式タッチパネルセンサーと、（１０）〜（１８）のいずれかに記載の粘着シートと、表示装置とをこの順に備える、静電容量式タッチパネル。
【発明の効果】
【０００８】
本発明によれば、密着性に優れ、比誘電率が低く、かつ、環境温度による比誘電率の変化が小さい粘着シートを形成することができる粘着剤組成物を提供することができる。
また、本発明によれば、粘着シート、粘着フィルム、粘着シートを含むタッチパネル用積層体、および、静電容量式タッチパネルを提供することもできる。
【図面の簡単な説明】
【０００９】
【図１】温度依存性評価試験で使用される評価用サンプルの概略図である。
【図２】温度依存性評価試験の結果の一例である。
【図３】本発明のタッチパネル用積層体の一態様の断面図である。
【図４】本発明のタッチパネル用積層体の別の態様の断面図である。
【図５】本発明の静電容量式タッチパネルの断面図である。
【発明を実施するための形態】
【００１０】
以下に、本発明の粘着剤組成物、粘着シート、粘着フィルム、タッチパネル用積層体および静電容量式タッチパネルについて説明する。なお、本明細書において「〜」を用いて表される数値範囲は、「〜」の前後に記載される数値を下限値および上限値として含む範囲を意味する。また、（メタ）アクリロイル基とは、アクリロイル基およびメタクリロイル基を含む概念である。
本発明の特徴点としては、所定のモノマー成分を重合して得られるポリマー、モノマー成分の部分重合物、または、上記モノマー成分と、所定のゴム成分とを使用している点が挙げられる。主に、所定のモノマーを選択することにより粘着シートの密着力を高めることができ、所定のゴム成分を使用することにより低誘電性および低温度依存性を実現している。
以下では、まず、粘着剤組成物の成分について詳述し、その後、粘着シートについて詳述する。
【００１１】
＜粘着剤組成物＞
粘着剤組成物（以後、単に「組成物」とも称する）には、窒素原子含有環状構造を有するモノマーを５〜７５質量％と、エステル末端に炭素原子数３〜２２のアルキル基を有する（メタ）アクリルモノマーを２５〜８０質量％とを含むモノマー成分を重合することにより得られたポリマー、モノマー成分の部分重合物、または、上記モノマー成分からなる群から選択される成分と、ポリイソプレン、ポリイソブチレン、および、ポリブタジエンからなる群から選択される少なくとも１種のゴム成分とが少なくとも含まれる。
以下、粘着剤組成物に含まれる成分について詳述する。
【００１２】
［ポリマー、部分重合物、または、モノマー成分］
組成物には、所定のモノマー成分を重合することにより得られたポリマー、モノマー成分の部分重合物、または、モノマー成分からなる群から選択される成分（以後、単に「成分Ｘ」とも称する）が含まれる。つまり、ポリマー、モノマー成分の部分重合物、および、モノマー成分の３種の態様のいずれかが使用される。なお、「モノマー成分の部分重合物」とは、モノマー成分を一部重合させた成分を意味する。すなわち、例えば、モノマー成分に紫外線（ＵＶ）を照射させて、モノマー成分を一部重合させた部分重合物（ポリマーシロップ）が挙げられる。なお、モノマー成分の部分重合物をさらに重合させることにより、ポリマーが得られる。
上記モノマー成分としては、窒素原子含有環状構造を有するモノマー、および、エステル末端に炭素原子数３〜２２のアルキル基を有する（メタ）アクリルモノマーが少なくとも使用される。
以下では、まず、使用されるモノマー成分について詳述する。
【００１３】
（窒素原子含有環状構造を有するモノマー）
窒素原子含有環状構造を有するモノマー（以後、単に「モノマーＸ」とも称する）は、窒素原子を含む環状構造を有する単量体である。
モノマーＸには、重合性官能基が含まれる。重合性官能基の種類は特に制限されないが、ラジカル重合性基やカチオン重合性基が挙げられ、（メタ）アクリロイル基またはビニル基等の不飽和二重結合を有する重合性官能基が好ましい。
モノマーＸには、窒素原子含有環状構造が含まれる。この構造は、環を構成する原子として窒素原子を少なくとも含む環状構造である。窒素原子含有環状構造の環員数は特に制限されないが、粘着シートの密着性がより優れる、粘着シートの比誘電率がより低い、および、粘着シートの比誘電率の温度依存度がより低い、の少なくとも１つを満たす点（以後、単に「本発明の効果がより優れる点」とも称する）で、５〜８が好ましく、５〜７がより好ましい。また、窒素原子含有環状構造中に含まれる窒素原子の数は特に制限されないが、１〜３個が好ましく、１個が好ましい。なお、窒素原子含有環状構造を構成する原子としては、窒素原子以外に、炭素原子や窒素原子以外のヘテロ原子が挙げられる。
【００１４】
本発明の効果がより優れる点で、窒素原子含有環状構造にはアミド結合（−ＣＯＮＨ−）が含まれることが好ましい。
窒素原子含有環状構造の好適態様の一つとしては、以下の式（Ａ）で表される構造が挙げられる。
【００１５】
【化１】
0006475240.tif 000002
【００１６】
式（Ａ）中、ｎは３〜５の整数を表す。なかでも、３〜４が好ましい。＊は結合位置を表す。
【００１７】
本発明の効果がより優れる点で、モノマーＸの好適態様としては、以下の式（Ｂ）で表されるモノマーが挙げられる。
式（Ｂ）    ＣＨ２＝ＣＲ１−Ｒ２
式（Ｂ）中、Ｒ１は、水素原子またはアルキル基を表す。Ｒ２は、上記窒素原子含有構造を表す。
【００１８】
モノマーＸとしては、Ｎ−ビニルピロリドン、Ｎ−ビニルカプロラクタム、ビニルイミダゾール、または、ビニルピリジンなどが挙げられる。
また、モノマーＸとしては１種のみを使用してもよいし、２種以上を併用してもよい。
【００１９】
モノマー成分中におけるモノマーＸの含有量は、モノマー成分全質量に対して、５〜７５質量％であり、本発明の効果がより優れる点で、５〜５０質量％が好ましく、５〜３５質量％がより好ましい。
上記含有量が５質量％未満の場合、粘着シートの密着性が劣る。上記含有量が７５質量％超の場合、粘着シートの誘電率および／または誘電率の温度依存性の点で劣る。
【００２０】
（エステル末端に炭素原子数３〜２２のアルキル基を有する（メタ）アクリルモノマー）
エステル末端に炭素原子数３〜２２のアルキル基を有する（メタ）アクリルモノマー（以後、単に「モノマーＹ」とも称する）とは、以下式（Ｃ）で表されるモノマーを意図する。
式（Ｃ）    ＣＨ２＝ＣＲ３ＣＯＯ−Ｒ４
式（Ｃ）中、Ｒ３は、水素原子またはメチル基を表す。Ｒ４は、炭素原子数３〜２２のアルキル基を表す。
モノマーＹのアルキル基中に含まれる炭素原子数は３〜２２であり、本発明の効果がより優れる点で、８〜２２が好ましく、１５〜２２がより好ましい。
アルキル基としては、直鎖状、分岐鎖状、または、環状のいずれであってもよく、直鎖状または分岐鎖状が好ましい。
【００２１】
モノマーＹとしては、例えば、へキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレート、ｎ−ヘキサデシル（メタ）アクリレート、ステアリル（メタ）アクリレート、イソボルニル（メタ）アクリレート、ジシクロペンテニル（メタ）アクリレート、ジシクロペンタニル（メタ）アクリレートなどが挙げられる。
【００２２】
本発明の効果がより優れる点で、モノマーＹの好適態様の一つとしては、エステル末端に炭素数１０〜２２の直鎖状アルキル基を有する（メタ）アクリルモノマーが挙げられる。
また、モノマーＹの他の好適態様としては、エステル末端に炭素数３〜９の分岐鎖状アルキル基を有する（メタ）アクリルモノマーが挙げられる。
また、モノマーＹとしては１種のみを使用してもよいし、２種以上を併用してもよい。例えば、２種以上併用する場合は、エステル末端に炭素数１０〜２２の直鎖状アルキル基を有する（メタ）アクリルモノマー、および、エステル末端に炭素数３〜９の分岐鎖状アルキル基を有する（メタ）アクリルモノマーを併用する態様が挙げられる。
【００２３】
モノマー成分中におけるモノマーＹの含有量は、モノマー成分全質量に対して、２５〜８０質量％であり、本発明の効果がより優れる点で、３０〜８０質量％が好ましく、４０〜７５質量％がより好ましい。
上記含有量が２５質量％未満の場合は、粘着シートの誘電率および／または誘電率の温度依存性の点で劣る。８０質量％超の場合、粘着シートの密着性が劣る。
【００２４】
（その他モノマー）
モノマー成分としては、上記モノマーＸおよびモノマーＹ以外の他のモノマーが使用されてもよい。
他のモノマーとしては、カルボキシル基含有モノマー、ヒドロキシル基含有モノマー、環状エーテル基を有するモノマーなどが挙げられる。
他のモノマーの具体例としては、（メタ）アクリル酸、ベンジル（メタ）アクリレート、フェノキシエチル（メタ）アクリレート、ブトキシエチレングリコール（メタ）アクリレート、ブトキシジエチレングリコール（メタ）アクリレート、メトキシトリエチレングリコール（メタ）アクリレート、シクロヘキシル（メタ）アクリレート、テトラヒドロフルフリル（メタ）アクリレート、２−ヒドロキシエチル（メタ）アクリレート、３−ヒドロキシプロピル（メタ）アクリレート、４−ヒドロキシブチル（メタ）アクリレート、テトラエチレングリコールモノメチルエーテル（メタ）アクリレート、ヘキサエチレングリコールモノメチルエーテル（メタ）アクリレート、オクタエチレングリコールモノメチルエーテル（メタ）アクリレート、ノナエチレングリコールメチルエーテル（メタ）アクリレート、ヘプタプロピレングリコールモノメチルエーテル（メタ）アクリレート、テトラエチレングリコールエチルエーテル（メタ）アクリレート、テトラエチレングリコールモノ（メタ）アクリレート、ヘキサエチレングリコールモノ（メタ）アクリレート、オクタプロピレングリコールモノ（メタ）アクリレート、グリシジル（メタ）アクリレート、４−ヒドロキシブチル（メタ）アクリレートグリシジルエーテル、３，４−エポキシシクロヘキシルメチル（メタ）アクリレート、Ｎ，Ｎ−ジメチル（メタ）アクリルアミド、Ｎ，Ｎ−ジエチル（メタ）アクリルアミド、Ｎ−ｔ−ブチル（メタ）アクリルアミド、Ｎ，Ｎ−イソプロピル（メタ）アクリルアミド、Ｎ−ｔ−オクチル（メタ）アクリルアミド、Ｎ，Ｎ−ジメチルアミノエチル（メタ）アクリルアミド、Ｎ，Ｎ−ジメチルアミノプロピル（メタ）アクリルアミド、ダイアセトンアクリルアミド、（メタ）アクリロイルモルホリン、Ｎ−アクリロイルオキシエチルヘキサヒドロフタルイミドなどが挙げられる。
【００２５】
なお、上記モノマー成分には、後述する架橋剤（例えば、多官能性モノマー）および架橋性基を有するゴムは含まれない。
【００２６】
上述したモノマー成分を用いたポリマーの製造方法は特に制限されず、例えば、溶液重合、ＵＶ重合等の放射線重合、塊状重合、乳化重合等の公知の製造方法を適宜選択できる。また、得られるポリマーは、ランダム共重合体、ブロック共重合体、グラフト共重合体などいずれでもよい。
以下、ポリマーの製造方法として、溶液重合および放射線重合について詳述する。
【００２７】
溶液重合においては、重合溶媒として、例えば、酢酸エチル、トルエンなどが用いられる。具体的な溶液重合の例としては、窒素などの不活性ガス気流下で、重合開始剤を加え、通常、５０〜７０℃程度で、５〜３０時間程度の反応条件で行われる。
溶液重合等に用いられる、熱重合開始剤としては、例えば、アゾ系開始剤、過酸化物系開始剤、過硫酸塩と亜硫酸水素ナトリウムの組み合わせ、過酸化物とアスコルビン酸ナトリウムの組み合わせなどの過酸化物と還元剤とを組み合わせたレドックス系開始剤などを挙げることができる。熱重合開始剤の使用量は特に制限されないが、例えば、モノマー成分１００質量部に対して、０．００５〜１質量部が好ましい。
【００２８】
放射線重合によりポリマーを製造する場合には、上記モノマー成分を、電子線、紫外線等の放射線を照射することにより重合して製造することができる。
放射線重合においては、光重合開始剤を用いることが好ましい。光重合開始剤としては光重合を開始するものであれば特に制限されず、通常用いられる光重合開始剤を用いることができる。例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤、アシルフォスフィンオキサイド系光重合開始剤等を用いることができる。光重合開始剤の使用量は特に制限されないが、例えば、モノマー成分１００質量部に対して、０．０１〜５質量部が好ましい。
【００２９】
ポリマーの重量平均分子量は特に制限されないが、本発明の効果がより優れる点で、４０万〜２５０万であるのが好ましい、より好ましくは６０万〜２２０万である。
なお、ポリマーの重量平均分子量は、ＧＰＣ（ゲル・パーミエーション・クロマトグラフィー）により測定する。サンプルは、試料をテトラヒドロフランに溶解して０．１質量％の溶液とし、これを一晩静置した後、０．４５μｍのメンブレンフィルターで濾過した濾液を用いる。
【００３０】
モノマー成分の部分重合物は、上記モノマー成分から構成（形成）される部分重合物である。上記部分重合物は、上述の重合方法（例えば、放射線重合（具体的には、紫外線照射）など）により、ポリマーとすることができる。より具体的には、本実施形態において、上記モノマー成分に紫外線（ＵＶ）を照射させて、モノマー成分を一部重合させた部分重合物（ポリマーシロップ）として調製し、このポリマーシロップに後述するゴム成分を配合して粘着剤組成物を調製し、この粘着剤組成物を所定の被塗布体に塗布し、紫外線を照射させて重合を完結させることもできる。
部分重合物のモノマー成分の重合率は、例えば、本発明の粘着剤組成物を取り扱いや塗工に適した粘度とする点から、５〜４０質量％が好ましく、５〜２０質量％がより好ましい。
上記重合率は、以下のようにして求められる。
部分重合物の一部をサンプリングして、試料とする。試料を精秤しその質量を求めて、「乾燥前の部分重合物の質量」とする。次に、試料を１３０℃で２時間乾燥して、乾燥後の試料を精秤しその質量を求めて、「乾燥後の部分重合物の質量」とする。そして、「乾燥前の部分重合物の質量」および「乾燥後の部分重合物の質量」から、１３０℃で２時間の乾燥により減少した試料の質量を求め、「質量減少量」（揮発分、未反応モノマー質量）とする。得られた「乾燥前の部分重合物の質量」および「質量減少量」から、下記式より、モノマー成分の部分重合物の重合率（質量％）を求める。
モノマー成分の部分重合物の重合率（質量％）＝［１−（質量減少量）／（乾燥前の部分重合物の質量）］×１００
【００３１】
組成物中における成分Ｘの含有量は特に制限されないが、本発明の効果がより優れる点で、組成物中の全固形分に対して、５〜９５質量％が好ましく、１５〜９０質量％がより好ましい。
なお、固形分とは、溶媒などの揮発成分を除いた成分（粘着シートを構成し得る成分）を意図する。
【００３２】
［ゴム成分］
ゴム成分としては、ポリイソプレン、ポリイソブチレン、および、ポリブタジエンからなる群から選択される少なくとも１種が挙げられる。なかでも、本発明の効果がより優れる点で、異なる２種以上が使用されることが好ましい。
なお、上記ゴム成分には、（メタ）アクリロイル基などの架橋性基や、極性基は含まれていてもよい。つまり、後述する架橋性基を有するゴムは、上記ゴム成分に含まれる。
ゴム成分としては、架橋性基を有するゴムと、架橋性基を有さないゴムとを併用してもよい。
【００３３】
架橋性基を有するゴムとは、他の官能基と架橋反応を進行し得る官能基を有するゴム成分であり、このゴムが組成物中に含まれることにより、粘着シートの密着性がより優れると共に、粘着シートの比誘電率および比誘電率の温度依存性の低下にも寄与する。
架橋性基の種類は特に制限されず、公知の架橋性基（例えば、ヒドロキシル基、イソシアネート基、エポキシ基など）が挙げられ、なかでも、反応性の点で、重合性基が好ましい。重合性基としては、公知のラジカル重合性基（（メタ）アクリロイル基、アクリルアミド基、ビニル基、スチリル基、アリル基など）や、公知のカチオン重合性基（エポキシ基など）が挙げられる。
なかでも、本発明の効果がより優れる点で、架橋性基を有するゴムとしては、（メタ）アクリロイル基を有する、ポリブタジエン、ポリイソプレン、および、ポリイソブチレンからなる群から選ばれる少なくとも１つが挙げられる。例えば、ポリイソプレン（メタ）アクリレートとしてクラレ社製の「ＵＣ−１０２」（分子量１７０００）、「ＵＣ−２０３」（分子量３５０００）が挙げられ、ポリブタジエン（メタ）アクリレートとして日本曹達社製の「ＴＥＡＩ−１０００」（分子量２０００）、「ＴＥ−２０００」（分子量２５００）、「ＥＭＡ−３０００」（分子量３１００）が挙げられる。
【００３４】
組成物中におけるゴム成分の含有量は、組成物中の全固形分に対して、１〜５０質量％であり、本発明の効果がより優れる点で、５〜４０質量％が好ましく、５〜３０質量％がより好ましい。
上記含有量が１質量％未満の場合、粘着シートの誘電率または誘電率の温度依存性が劣る。上記含有量が５０質量％超の場合、粘着シートの密着性が劣る。
【００３５】
［その他成分］
組成物には、上記成分Ｘおよびゴム成分以外の他の成分が含まれていてもよい。例えば、粘着付与剤、架橋剤、溶媒などが挙げられる。以下、各成分について詳述する。
【００３６】
（粘着付与剤）
粘着付与剤とは粘着性を付与するものであり、粘着付与剤が組成物中に含まれることにより、粘着シートの密着性がより優れる。
粘着付与剤としては、貼付剤または貼付製剤の分野で公知のものを適宜選択して用いればよい。粘着付与剤としては、粘着付与樹脂が挙げられ、例えば、ロジンエステル、水添ロジンエステル、不均化ロジンエステル、重合ロジンエステル等のロジン系樹脂；クマロンインデン樹脂、水添クマロンインデン樹脂、フェノール変性クマロンインデン樹脂、エポキシ変性クマロンインデン樹脂等のクマロンインデン系樹脂；α−ピネン樹脂、β−ピネン樹脂；テルペン樹脂、テルペンフェノール樹脂、水添テルペンフェノール樹脂、水添テルペン樹脂、芳香族変性水添テルペン樹脂、芳香族変性テルペン樹脂等のテルペン系樹脂；脂肪族系石油樹脂、芳香族系石油樹脂、芳香族変性脂肪族系石油樹脂等の石油系樹脂等が挙げられる。これらは単独で、または、２種類以上組み合わせて使用できる。
より好ましい粘着付与剤としては、極性基を含有しない石油系樹脂、テルペン系樹脂、スチレン系樹脂が挙げられ、テルペン系樹脂がより好ましい。テルペン系樹脂としては、テルペン樹脂、水添テルペン樹脂が好ましく、水添テルペン樹脂がより好ましい。なお、テルペン系樹脂としては、より具体的には、クリアロンＰ１５０、クリアロンＰ１３５、クリアロンＰ１２５、クリアロンＰ１１５、クリアロンＰ１０５、クリアロンＰ８５（ヤスハラケミカル社製）が挙げられる。
組成物中における粘着付与剤の含有量は特に制限されないが、本発明の効果がより優れる点で、組成物中の全固形分に対して、１０〜６０質量％が好ましく、１５〜５０質量％がより好ましい。
【００３７】
（架橋剤）
架橋剤とは、複数（２以上）の架橋性基を有する化合物を意図し、形成される粘着シート中に架橋構造を付与する役割を果たす。ただし、上記架橋性基を有するゴムは、この架橋剤には含まれない。
架橋剤は架橋性基を複数個以上有していればよいが、本発明の効果がより優れる点で、２〜６個有していることが好ましく、２〜３個有していることがより好ましい。
架橋剤の種類は特に制限されず、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられ、イソシアネート系架橋剤（例えば、キシリレンジイソシアネートのトリメチロールプロパン付加物（三井化学社製，商品名Ｄ１１０Ｎ）、エポキシ系架橋剤が好ましい。
なお、複数の重合性基（特に、ラジカル重合性基が好ましく、（メタ）アクリロイル基またはビニル基がより好ましい）を有する多官能性モノマー（例えば、ジペンタエリスリトールヘキサ（メタ）アクリレート）も架橋剤として好適に用いることができる。なお、ラジカル重合性基の種類は特に制限されず、（メタ）アクリロイル基、アクリルアミド基、ビニル基、スチリル基、アリル基などが挙げられる。なかでも、本発明の効果がより優れる点で、メタクリロイル基が好ましい。
組成物中における架橋剤の含有量は特に制限されないが、本発明の効果がより優れる点で、組成物中の全固形分に対して、０．０１〜２質量％が好ましく、０．０１〜１質量％がより好ましい。
【００３８】
（溶媒）
組成物には、必要に応じて、溶媒が含有されていてもよい。使用される溶媒としては、例えば、水、有機溶媒（例えば、酢酸エチル、酢酸ｎ−ブチル等のエステル類；トルエン、ベンゼン等の芳香族炭化水素類；ｎ−ヘキサン、ｎ−ヘプタン等の脂肪族炭化水素類；シクロヘキサン、メチルシクロヘキサン等の脂環式炭化水素類；メチルエチルケトン、メチルイソブチルケトン等のケトン類；メタノール、ブタノール等のアルコール類等）、またはこれらの混合溶媒を挙げることができる。
【００３９】
さらに組成物には、その他の公知の添加剤を含有していてもよく、例えば、重合開始剤、着色剤、顔料などの粉体、染料、界面活性剤、可塑剤、表面潤滑剤、レベリング剤、軟化剤、酸化防止剤、老化防止剤、光安定剤、紫外線吸収剤、重合禁止剤、無機または有機の充填剤、金属粉、粒子状、箔状物などを使用する用途に応じて適宜添加することができる。
【００４０】
組成物の調製方法は特に制限されず、公知の方法を採用できる。例えば、上記各成分を混合した後、公知の手段により撹拌することによって調製することができる。
【００４１】
＜組成物の特性＞
組成物中の酸素原子のモル数と炭素原子のモル数との比（酸素原子のモル数／炭素原子のモル数）（以下、「Ｏ／Ｃ比」とも言う）は０．１５以下であることが好ましく、０．００５〜０．０５であることが好ましい。Ｏ／Ｃ比が上記範囲内であれば、得られる粘着シートの比誘電率がより低く、比誘電率の温度依存性もより低くなり、この粘着シートを含む静電容量式タッチパネルの誤動作の発生がより抑制される。
なお、組成物が溶媒を含有する場合、Ｏ／Ｃ比は、溶媒以外の全ての成分中のＯ／Ｃ比を指す。
【００４２】
上記Ｏ／Ｃ比は、組成物中の各成分について酸素原子のモル数と炭素原子のモル数を計算することで求めることができる。
例えば、組成物中のポリマーが、炭素原子を１０個および酸素原子を２個含む繰り返し単位のみからなるポリマーである場合、Ｏ／Ｃ比は２／１０＝０．２と計算される。
また、組成物中に複数の成分（例えば、上記ポリマー、上記ゴム成分、上記粘着付与剤など）が含まれる場合、各成分中の酸素原子のモル数および炭素原子のモル数を用いて、Ｏ／Ｃ比を求めることができる。
例えば、組成物がポリマー、ゴム成分、および、粘着付与剤を含有する場合、Ｏ／Ｃ比は、各成分中の酸素原子および炭素原子の量および各成分の使用量から求めることができ、より具体的には、［ポリマー中の酸素原子のモル数＋ゴム成分中の酸素原子のモル数＋粘着付与剤中の酸素原子のモル数］／［ポリマー中の炭素原子のモル数＋ゴム成分中の炭素原子のモル数＋粘着付与剤中の炭素原子のモル数］により求めることができる。
【００４３】
＜粘着シートの製造方法＞
粘着シートの製造方法は特に制限されず、例えば、上記組成物を支持体に塗布し、必要に応じて、溶剤などの揮発成分を乾燥除去し、さらに必要に応じて硬化処理（例えば、熱硬化や紫外線などの活性エネルギー線照射による硬化など）を施すことにより、粘着シートとして形成することができる。
組成物の塗布方法としては、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
乾燥除去の方法としては、例えば、加熱処理が挙げられ、その際の加熱乾燥温度は、好ましくは４０〜２００℃であり、さらに好ましくは、５０〜１８０℃であり、特に好ましくは７０〜１７０℃である。加熱温度を上記の範囲とすることによって、優れた粘着特性を有する粘着シートを得ることができる。乾燥時間は、適宜、適切な時間が採用され得る。上記乾燥時間は、好ましくは５秒〜２０分、さらに好ましくは５秒〜１０分、特に好ましくは、１０秒〜５分である。
【００４４】
硬化処理の方法は特に制限されず、例えば、加熱処理や、紫外線などの活性エネルギー線照射処理が挙げられる。
特に、成分Ｘとして部分重合物やモノマー成分を使用した場合は、組成物を支持体に塗布した後、放射線（例えば、紫外線）を照射して粘着シートを形成することが好ましい。なお、放射線照射を施す際には、組成物を剥離シートで挟んだ状態で放射線の照射を実施してもよい。
【００４５】
支持体としては、例えば、剥離シート（剥離処理したシート）を用いることができる。剥離シートとしては、シリコーン剥離ライナーが好ましく用いられる。
剥離シート中のシートの構成材料としては、例えば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などを挙げることができるが、表面平滑性に優れる点からプラスチックフィルムが好適に用いられる。上記のようなシートの表面にシリコーン処理、長鎖アルキル処理、フッ素処理などの剥離処理を適宜行うことにより、剥離シートが得られる。
剥離シートの厚みは、５〜２００μｍが好ましく、５〜１００μｍがより好ましい。
【００４６】
＜粘着シート＞
上記組成物を用いることにより、所望の粘着シートが得られる。
粘着シートには、少なくとも上記ポリマーおよび上記ゴム成分が含まれる。ポリマーおよびゴム成分の定義および好適態様は、上述の通りである。なお、上述したように成分Ｘとして部分重合物またはモノマー成分を用いた場合は、上述した硬化処理により、それらが重合してポリマーが得られる。
なお、ゴム成分の含有量は、粘着シート全質量に対して、１〜５０質量％である。粘着シート全質量に対するゴム成分の含有量の好適範囲は、上述した組成物中の全固形分に対するゴム成分の含有量の好適範囲と同じである。
なお、粘着シートには、上述した各種任意成分（例えば、粘着付与剤など）が含まれていてもよい。各成分の含有量の好適範囲は、上述した組成物中の全固形分に対する各成分の含有量の好適範囲と同じである。
【００４７】
粘着シートの厚さは特に制限されず、各部材の密着性の点で、１〜４００μｍが好ましく、２０〜３００μｍがより好ましく、２０〜２００μｍがさらに好ましい。
なお、粘着シートの厚みは、少なくとも５箇所以上の任意の点における粘着シートの厚みを測定して、それらを算術平均した値である。
【００４８】
粘着シートの周波数１００ｋＨｚにおける比誘電率は特に制限されないが、低誘電性の点で、３．５以下が好ましく、３．３以下がより好ましく、３．２以下がさらに好ましく、２．５以下が特に好ましい。
比誘電率の測定方法は以下の通りである。
粘着シート（厚み１００μｍ）を、アルミニウム電極の間に挟み以下の装置により周波数１００ｋＨｚにおける比誘電率を測定する。測定は３サンプルの測定値の平均を比誘電率とする。なお、粘着シートの周波数１００ｋＨｚでの比誘電率を、ＪＩＳ Ｋ ６９１１に準じて、測定する。
【００４９】
粘着シートのゲル分率は特に制限されないが、２０〜９８質量％が好ましく、３０〜９８質量％がより好ましく、３０〜７５質量％がさらに好ましい。組成物が架橋剤を含有する場合には、架橋剤全体の添加量を調整することとともに、架橋処理温度や架橋処理時間の影響を十分考慮して、ゲル分率が制御することができる。ゲル分率が上記範囲であれば、粘着シートを被着体に貼付後の接着力の上昇が非常に小さく、長時間貼り付けた後でも糊残りすることなく、容易に再剥離できるという特徴が発揮される。
粘着シートのゲル分率の測定方法は以下の通りである。
上記ゲル分率（溶剤不溶分の割合）は、酢酸エチル不溶分として求めることができる。具体的には、粘着シートを、酢酸エチル中に４０℃で２０時間浸漬した後の不溶分の浸漬前の試料に対する質量分率（単位：質量％）として求められる。より具体的には、上記ゲル分率とは、以下の「ゲル分率の測定方法」により算出される値である。
（ゲル分率の測定方法）
粘着シートを約１ｇ採取し、その質量を測定し、この質量を「浸漬前の粘着シートの質量」とする。次に、採取した粘着シートを酢酸エチル４０ｇに４０℃で２０時間浸漬した後、酢酸エチルに不溶解な成分（不溶解部分）を全て回収し、回収した全不溶解部分を８０℃で４時間乾燥させて酢酸エチルを除去した後、その質量を測定して「不溶解部分の乾燥質量」（浸漬後の粘着シートの質量）とする。そして、得られた数値を以下の式に代入して算出する。
ゲル分率（質量％）＝［（不溶解部分の乾燥質量）／（浸漬前の粘着シートの質量）］×１００
【００５０】
粘着シートは後述する温度依存性評価試験から求められる比誘電率の温度依存度は２０％以下であることが好ましく、１５％以下であることがより好ましく、１０％以下であることが特に好ましい。下限は特に制限されないが、低ければ低いほど好ましく、０％が最も好ましい。
温度依存性評価試験の実施方法について、以下で詳述する。なお、以下で説明する各温度でのインピーダンス測定技術を用いた比誘電率の測定は、一般に容量法と呼ばれる。容量法は概念的には試料を電極で挟むことによってコンデンサを形成し、測定した容量値から誘電率を算出する方法である。また、静電容量式タッチパネルを搭載した電子機器が晒される環境温度を０〜４０℃と想定し、本評価試験では０〜４０℃を試験環境とする。
まず、図１に示すように、測定対象である粘着シート１２（厚み：１００〜５００μｍ）を一対のアルミニウム電極５０（電極面積：２８ｍｍ×２８ｍｍ）で挟み、４０℃、５気圧、２０分の加圧脱泡処理をして、評価用サンプルを作製する。
その後、評価用サンプル中の粘着シートの温度を０℃から４０℃まで１０℃ずつ段階的に昇温して、各温度においてインピーダンスアナライザーを用いた１００ｋＨｚでのインピーダンス測定により静電容量Ｃを求める。その後、求められた静電容量Ｃと粘着シートの厚みＴとを掛け合わせた後、得られた値をアルミニウム電極の面積Ｓと真空の誘電率ε0（８．８５４×１０−12Ｆ／ｍ）の積で割り、比誘電率を算出する。つまり、式（Ｘ）：比誘電率＝（静電容量Ｃ×厚みＴ）／（面積Ｓ×真空の誘電率ε0）にて比誘電率を算出する。
より具体的には、粘着シートの温度が０℃、１０℃、２０℃、３０℃、および、４０℃となるように段階的に昇温して、各温度において粘着シートの温度が安定するまで５分間放置した後、その温度において１００ｋＨｚでのインピーダンス測定により静電容量Ｃを求め、得られた値から各温度における比誘電率を算出する。
なお、粘着シートの厚みは、少なくとも５箇所以上の任意の点における粘着シートの厚みを測定して、それらを算術平均した値である。
その後、算出された比誘電率のなかから、最小値と最大値を選択して、両者の差分の最小値に対する割合を求める。より具体的には、式［｛（最大値−最小値）／最小値｝×１００］より計算される値（％）を求め、その値を温度依存度とする。
【００５１】
図２に、温度依存性評価試験結果の一例を示す。なお、図２の横軸は温度、縦軸は比誘電率を示す。また、図２は２種の粘着シートの測定結果の一例であり、一方は白丸、他方は黒丸の結果で示される。
図２を参照すると、白丸で示される粘着シートＡにおいては、各温度における比誘電率が比較的近接しており、その変化も小さい。つまり、粘着シートＡの比誘電率は、温度による変化が少ないことを示しており、寒冷地および温暖地においても粘着シートＡの比誘電率が変わりにくい。結果として、粘着シートＡを含むタッチパネルにおいては検出電極間の静電容量が、当初設定されていた値からずれにくく、タッチパネルの誤動作を生じにくい。なお、粘着シートＡの温度依存度（％）は、図２中の白丸の最小値であるＡ１と最大値であるＡ２とを選択して、式［（Ａ２−Ａ１）／Ａ１×１００］により求めることができる。
一方、黒丸で示される粘着シートＢにおいては、温度が上昇するにつれて、比誘電率が大きく上昇し、その変化が大きい。つまり、粘着シートＢの比誘電率は温度による変化が大きいことを示しており、検出電極間の静電容量が当初設定されていた値からずれやすく、タッチパネルの誤動作を生じやすい。なお、粘着シートＢの温度依存度（％）は、図２中の黒丸の最小値であるＢ１と最大値であるＢ２とを選択して、式［（Ｂ２−Ｂ１）／Ｂ１×１００］により求めることができる。
つまり、上記温度依存度とは温度による誘電率の変化の程度を示しており、この値が小さいと、低温（０℃）から高温（４０℃）にわたって比誘電率の変化が小さく、誤動作を起こしにくいこととなる。一方、この値が大きいと、低温（０℃）から高温（４０℃）にわたって比誘電率の変化が大きく、タッチパネルの誤動作が起き易くなる。
【００５２】
なお、上記では試験環境が０〜４０℃の態様の温度依存性試験について詳述したが、上記温度を変更（例えば、−４０〜８０℃に変更）してその温度範囲での温度依存度を測定することもできる。広い動作環境温度に対応する観点から、−４０〜８０℃での温度変化も小さいことが望ましい。
【００５３】
粘着シート中の酸素原子のモル数と炭素原子のモル数との比（酸素原子のモル数／炭素原子のモル数）（「Ｏ／Ｃ比」）の範囲は特に制限されないが、上述した組成物のＯ／Ｃ比の好適範囲であることが好ましい。
【００５４】
粘着シートの少なくとも一方の面上には剥離シート（剥離フィルム）が配置されて、粘着フィルムとして取り扱われてもよい。取り扱い性の点からは、粘着シートの両面に剥離シートが配置された粘着フィルムであることが好ましい。
本発明の粘着シートは種々の用途に適用でき、例えば、タッチパネル用途が挙げられ、なかでも、タッチパネル（特に、静電容量式タッチパネル）の製造に好適に使用できる。
以下、粘着シートをタッチパネル用途に適用した態様について詳述する。
【００５５】
＜タッチパネル用積層体、静電容量式タッチパネル＞
本発明のタッチパネル用積層体は、上述した本発明の粘着シートと、静電容量式タッチパネルセンサーとを備える。
本発明のタッチパネル用積層体の一態様について図面を参照して説明する。
図３は、本発明のタッチパネル用積層体の一態様を模式的に表す断面図である。図３において、タッチパネル用積層体１００は、粘着シート１２と、静電容量式タッチパネルセンサー１８とを備える。
また、図４は、本発明のタッチパネル用積層体の別の態様を模式的に表す断面図である。図４において、タッチパネル用積層体２００は、保護基板２０と、粘着シート１２と、静電容量式タッチパネルセンサー１８とを備える。
【００５６】
また、本発明の静電容量式タッチパネルは、静電容量式タッチパネルセンサーと、上述した本発明の粘着シートと、表示装置とをこの順に備える。
本発明の静電容量式タッチパネルの一態様について図面を参照して説明する。
図５（Ａ）は、本発明の静電容量式タッチパネルの一態様を模式的に表す断面図である。図５（Ａ）において、静電容量式タッチパネル３００は、静電容量式タッチパネルセンサー１８と、粘着シート１２と、表示装置４０とを備える。
また、図５（Ｂ）は、本発明の静電容量式タッチパネルの別の態様を模式的に表す断面図である。図５（Ｂ）において、静電容量式タッチパネル４００は、保護基板２０と、粘着シート１２と、静電容量式タッチパネルセンサー１８と、粘着シート１２と、表示装置４０とを備える。
【００５７】
静電容量式タッチパネルセンサー１８とは、表示装置上（操作者側）に配置され、人間の指などの外部導体が接触（接近）するときに発生する静電容量の変化を利用して、人間の指などの外部導体の位置を検出するセンサーである。
静電容量式タッチパネルセンサー１８の構成は特に制限されないが、通常、検出電極（特に、Ｘ方向に延びる検出電極およびＹ方向に延びる検出電極）を有し、指が接触または近接した検出電極の静電容量変化を検出することによって、指の座標を特定する。
保護基板２０は、粘着シート上に配置される基板であり、外部環境から後述する静電容量式タッチパネルセンサー１８を保護する役割を果たすと共に、その主面はタッチ面を構成する。保護基板２０として、透明基板であることが好ましくプラスチックフィルム、プラスチック板、ガラス板などが用いられる。基板の厚みはそれぞれの用途に応じて適宜選択することが望ましい。
表示装置４０は、画像を表示する表示面を有する装置であり、表示画面側に各部材が配置される。表示装置４０の種類は特に制限されず、公知の表示装置を使用することができる。例えば、陰極線管（ＣＲＴ）表示装置、液晶表示装置（ＬＣＤ）、有機発光ダイオード（ＯＬＥＤ）表示装置、真空蛍光ディスプレイ（ＶＦＤ）、プラズマディスプレイパネル（ＰＤＰ）、表面電界ディスプレイ（ＳＥＤ）、電界放出ディスプレイ（ＦＥＤ）または電子ペーパー（Ｅ−Ｐａｐｅｒ）などが挙げられる。
【実施例】
【００５８】
以下、実施例により、本発明についてさらに詳細に説明するが、本発明はこれらに限定されるものではない。【００５９】
＜実施例１＞
攪拌羽根、温度計、窒素ガス導入管、および、冷却器を備えた４つ口フラスコに、Ｎ−ビニル−２−ピロリドン（ＮＶＰ）２７質量部、２−エチルヘキシルアクリレート（２ＥＨＡ）６６質量部、重合開始剤として２，２’−アゾビスイソブチロニトリル０．１質量部を酢酸エチル８０質量部と共に仕込み、緩やかに攪拌しながら窒素ガスを導入して１時間窒素置換した後、フラスコ内の液温を７５℃付近に保って２時間重合反応を行い、重量平均分子量６０万のポリマーを含むポリマー溶液を調製した。
次いで、上記で得られたポリマー溶液に、架橋剤として、キシリレンジイソシアネートのトリメチロールプロパン付加物（三井化学社製，商品名Ｄ１１０Ｎ）を０．５質量部と、イソブチレンゴムを７質量部配合して粘着剤組成物を調製した。
次いで、得られた粘着剤組成物を、シリコーン処理を施した３８μｍのポリエチレンテレフタレート（ＰＥＴ）フィルム（三菱化学ポリエステルフィルム社製，ＭＲＦ３８）の片面に、乾燥後の粘着シートの厚さが１００μｍになるように塗布し、１３０℃で３分間乾燥を行い、２枚の剥離シートで挟まれた粘着シートを備える粘着フィルムを作製した。
【００６０】
＜実施例２＞
２−エチルヘキシルアクリレート（２ＥＨＡ）６６質量部、Ｎ−ビニル−２−ピロリドン（ＮＶＰ）２７質量部、光重合開始剤（商品名：イルガキュア１８４、ＢＡＳＦ社製）０．１質量部を４つ口フラスコに投入してモノマー混合物を調製した。次いで、モノマー混合物を窒素雰囲気下で紫外線に曝露して部分的に光重合させることによって、重合率約１０質量％の部分重合物（アクリル系ポリマーシロップ）を得た。
得られたアクリル系ポリマーシロップ全量に、イソブチレンゴムを７質量部、ジペンタエリスリトールペンタアクリレート（商品名「ＫＡＹＡＲＡＤ ＤＰＨＡ」、日本化薬（株）製）０．０５質量部を添加した後、これらを均一に混合して粘着剤組成物を調製した。
次いで、上記で調製した粘着剤組成物を、片面をシリコーンで剥離処理した厚み３８μｍのポリエステルフィルム（商品名：ダイアホイルＭＲＦ、三菱樹脂（株）製）の剥離処理面に、粘着シートの厚みが１００μｍになるように塗布して塗布層を形成した。次いで、塗布層の表面に、片面をシリコーンで剥離処理した厚み３８μｍのポリエステルフィルム（商品名：ダイアホイルＭＲＥ、三菱樹脂（株）製）を、フィルムの剥離処理面が塗布層側になるようにして被覆した。これにより、塗布層を酸素から遮断した。このようにして得られた塗布層を有するフィルムにケミカルライトランプ（（株）東芝製））を用いて照度５ｍＷ／ｃｍ２（約３５０ｎｍに最大感度をもつトプコンＵＶＲ−Ｔ１で測定）の紫外線を３６０秒間照射して、塗布層を硬化させて、２枚の剥離シートで挟まれた粘着シートを備える粘着フィルムを作製した。粘着シートの両面に被覆されたポリエステルフィルムは、剥離ライナーとして機能する。【００６１】
＜実施例３〜１４、および、比較例１、３、５、７、１０、１２、１４＞
使用した成分の種類および配合量を表１に示すように変更した以外は、実施例１と同様の手順に従い、粘着フィルムを作製した。【００６２】
＜実施例１５〜２６、および、比較例２、４、６、８、１１、１３、１５＞
使用した成分の種類および配合量を表１に示すように変更した以外は、実施例２と同様の手順に従い、粘着フィルムを作製した。【００６３】
＜実施例２７＞
２−エチルヘキシルアクリレート（２ＥＨＡ）１８質量部、Ｎ−ビニル−２−ピロリドン（ＮＶＰ）５質量部、光重合開始剤（商品名：イルガキュア１８４、ＢＡＳＦ社製）４質量部、Ｐｏｋｙｖｅｓｔ１１０（１０質量部）、ＵＣ２０３（１５質量部）を均一に加熱混合し、粘着剤組成物を調製した。
次いで、上記で調製した粘着剤組成物を、片面をシリコーンで剥離処理した厚み３８μｍのポリエステルフィルム（商品名：ダイアホイルＭＲＦ、三菱樹脂（株）製）の剥離処理面に、最終的な厚みが１００μｍになるように塗布して塗布層を形成した。次いで、塗布された塗布層の表面に、片面をシリコーンで剥離処理した厚み３８μｍのポリエステルフィルム（商品名：ダイアホイルＭＲＥ、三菱樹脂（株）製）を、フィルムの剥離処理面が塗布層側になるようにして被覆した。これにより、塗布層を酸素から遮断した。このようにして得られた塗布層を有するシートにケミカルライトランプ（（株）東芝製））を用いて照度５ｍＷ／ｃｍ２（約３５０ｎｍに最大感度をもつトプコンＵＶＲ−Ｔ１で測定）の紫外線を４５０秒間照射して、塗布層を硬化させて、２枚の剥離シートで挟まれた粘着シートを備える粘着フィルムを作製した。粘着シートの両面に被覆されたポリエステルフィルムは、剥離ライナーとして機能する。
【００６４】
＜比較例９および実施例２８から３０＞
使用したモノマーの種類および配合量を表１に示すように変更した以外は、実施例２７と同様の手順に従い、粘着フィルムを作製した。【００６５】
上記実施例および比較例にて得られた粘着フィルムに対して、以下の測定を実施した。
（比誘電率の測定）
比誘電率の測定は、上述したように、粘着シートの周波数１００ｋＨｚでの比誘電率を、ＪＩＳ  Ｋ  ６９１１に準じて、測定した。【００６６】
（ゲル分率）
ゲル分率の測定は、上述したように、酢酸エチルを用いて測定を行った。【００６７】
（比誘電率の温度依存性）
（温度依存性評価試験用サンプル作製）
各実施例および比較例で作製した粘着フィルムの一方のポリエステルフィルムを剥離して露出している粘着シートを縦２８ｍｍ×横２８ｍｍ、厚さ０．５ｍｍのＡｌ基板上に貼り合せた後、他方のポリエステルフィルムを剥離して、露出している粘着シートに上記Ａｌ基板を貼り合せて、その後４０℃、５気圧、２０分の加圧脱泡処理をして、評価用サンプルを作製した。
（温度依存性評価試験の方法）
上記で作製した温度依存性評価試験用サンプルを用いて、インピーダンスアナライザー（Ａｇｉｌｅｎｔ社４２９４Ａ）にて１００ｋＨｚでのインピーダンス測定を行い、粘着シートの比誘電率を測定した。
具体的には、温度依存性評価試験用サンプルを０℃から４０℃まで１０℃ずつ段階的に昇温して、各温度においてインピーダンスアナライザー（Ａｇｉｌｅｎｔ社４２９４Ａ）を用いた１００ｋＨｚでのインピーダンス測定により静電容量Ｃを求めた。なお、各温度では、サンプルの温度が一定になるまで５分間静置した。
その後、求められた静電容量Ｃを用いて、以下の式（Ｘ）より各温度における比誘電率を算出した。
式（Ｘ）：比誘電率＝（静電容量Ｃ×厚みＴ）／（面積Ｓ×真空の誘電率ε0）
なお、厚みＴは粘着シートの厚みを、面積Ｓはアルミニウム電極の面積（縦２０ｍｍ×横２０ｍｍ）を、真空の誘電率ε0は物理定数（８．８５４×１０-12Ｆ／ｍ）を意図する。
算出された比誘電率のなかから、最小値と最大値とを選択し、式［（最大値−最小値）／最小値×１００］より温度依存度（％）を求めた。
なお、温度の調整は、低温の場合は液体窒素冷却ステージを用いて、高温の場合はホットプレートを用いて実施した。【００６８】
（密着力）
各実施例および比較例で作製した粘着フィルムを２．５ｃｍ×５．０ｃｍに切り取り、剥離シートの一方を剥がし、露出している粘着シートをガラス基板へ貼り合せた。次に、もう一方の剥離シートを剥がし、事前に１５ｃｍ×３ｃｍにカットしたポリイミドフィルム（カプトンフィルム１００Ｈ（２５μｍ厚、東レ・デュポン製））の端と露出している粘着シートを張り合わせた。作製した評価用サンプルを４０℃、５気圧、６０分の加圧脱泡処理をして評価サンプルとした。
次に、島津製作所製オートグラフＡＧＳ−Ｘを用いて、粘着シートと接していないカプトンフィルムの一端を１８０度方向に引っ張る（剥離する）形状でセットし、１８０度ピール引っ張り試験（速度：３０ｍｍ／ｓ）を行い、密着力を求めた。【００６９】
表１中の各記号は、以下を示す。
２ＥＨＡ：２−エチルヘキシルアクリレート
ＩＳＴＡ：イソステアリルアクリレート
ＩＢＸＡ：イソボルニルアクリレート
ＮＶＰ：Ｎ−ビニル−２−ピロリドン
ＮＶＣ：Ｎ−ビニルカプロラクタム
Ｍ−１４０：Ｎ−アクリロイルオキシエチルヘキサヒドロフタルイミド
ＮＤＡ：１，９−ビス（アクリロイルオキシ）ノナン
ＤＰＰＡ：ジペンタエリスリトールペンタアクリレート
Ｄ１１０Ｎ：キシリレンジイソシアネートのトリメチロールプロパン付加物（三井化学社製）
ポリイソブチレン：ポリイソブチレン
Ｐｏｌｙｖｅｓｔ１１０：ポリブタジエン（デグザ社製）
ＬＢＲ３０５：ポリブタジエン（クラレ社製）
ＬＩＲ３０：ポリイソプレン（クラレ社製）
ＵＣ１０２：ポリイソプレン重合体の無水マレイン酸付加物と２−ヒドロキシエチルメタクリレートとのエステル化物（クラレ社製）
ＵＣ２０３：ポリイソプレン重合体の無水マレイン酸付加物と２−ヒドロキシエチルメタクリレートとのエステル化物（クラレ社製）
クリアロンＰ８５，Ｐ１３５：テルペン樹脂（ヤスハラケミカル社製）
ＡＩＢＮ：２，２’−アゾビスイソブチロニトリル
ＴＰＯ：ＬｕｃｉｒｉｎｅＴＰＯ（ＢＡＳＦ（株））
ＩＲＧ１８４：イルガキュア１８４（ＢＡＳＦ社製）
また、表１中、モノマーＸは窒素原子含有環状構造を有するモノマーを意図し、モノマーＹはエステル末端に炭素原子数３〜２２のアルキル基を有する（メタ）アクリルモノマーを意図する。
また、表１中の各成分（モノマー、架橋剤、ゴム、粘着付与剤、重合開始剤）欄の数値は、質量部を意図する。【００７０】
【表１】
0006475240.tif 000003
【００７１】
【表２】
0006475240.tif 000004
【００７２】
【表３】
0006475240.tif 000005
【００７３】
【表４】
0006475240.tif 000006
【００７４】
上記表１に示すように、所定の粘着剤組成物を用いた態様においては、所望の効果が得られることが確認された。
一方、所定の要件を満たしていない比較例の粘着剤組成物を用いた場合、所望の効果が得られなかった。
特に、実施例２７〜３０にて得られた粘着シートは、比誘電率の温度依存性試験において試験温度を０〜４０℃の範囲から−４０℃〜８０℃の範囲に変更して測定を実施した際（比誘電率温度依存性（−４０〜８０℃））にも、得られた値が８％と非常に低いことが確認された。【００７５】
上記実施例にて得られた粘着シートを、図５（Ａ）に示す粘着シートの位置に適用して、静電容量式タッチパネルを作製した。
【符号の説明】
【００７６】
１２    粘着シート
１８    静電容量式タッチパネルセンサー
２０    保護基板
４０    表示装置
５０    アルミニウム電極
１００，２００    タッチパネル用積層体
３００，４００    静電容量式タッチパネル
【図１】
0006475240.tif 000007
【図２】
0006475240.tif 000008
【図３】
0006475240.tif 000009
【図４】
0006475240.tif 000010
【図５】
0006475240.tif 000011